(57)【特許請求の範囲】
【請求項１】
下記式（２）で表される繰り返し単位を有するポリアミック酸。
【化１】
0006635506.tif 000023
（式中、Ｚはエステル結合（−ＯＣＯ−）を表す。Ｒ１及びＲ２はそれぞれ独立して炭素数１〜６のアルキル基を表し、ｍ及びｎは０または１〜３の整数を表す。なお、Ｒ１及び／又はＲ２が複数存在する場合、それぞれは同一でも異なっていても良い。Ｒ３及びＲ４はそれぞれ独立して炭素数１〜６のアルキル基を表し、ｐ及びｑは０または１〜４の整数を表す。なお、Ｒ３及び／又はＲ４が複数存在する場合、それぞれは同一でも異なっていても良い。また、Ａはベンゾフェノン−３，４，３’，４’−テトラカルボン酸二無水物残基、ビフェニル−３，４，３’，４’−テトラカルボン酸二無水物残基及びオキシジフタル酸二無水物残基からなる群から選ばれる少なくとも一種を示す。）
【請求項２】
下記式（３）で表される繰り返し単位を有するポリイミド。
【化２】
0006635506.tif 000024
（式中、Ｚはエステル結合（−ＯＣＯ−）を表す。Ｒ１及びＲ２はそれぞれ独立して炭素数１〜６のアルキル基を表し、ｍ及びｎは０または１〜３の整数を表す。なお、Ｒ１及び／又はＲ２が複数存在する場合、それぞれは同一でも異なっていても良い。Ｒ３及びＲ４はそれぞれ独立して炭素数１〜６のアルキル基を表し、ｐ及びｑは０または１〜４の整数を表す。なお、Ｒ３及び／又はＲ４が複数存在する場合、それぞれは同一でも異なっていても良い。また、Ａはベンゾフェノン−３，４，３’，４’−テトラカルボン酸二無水物残基、ビフェニル−３，４，３’，４’−テトラカルボン酸二無水物残基及びオキシジフタル酸二無水物残基からなる群から選ばれる少なくとも一種を示す。）
【発明の詳細な説明】
【技術分野】
【０００１】
本発明は、ポリイミド樹脂等の原料として有用なフルオレン骨格を有する新規なジアミン及び前記ジアミンを用いたポリアミック酸、ポリイミドに関する。
【背景技術】
【０００２】
ポリイミドは優れた機械特性、電気特性、耐熱性、耐薬品性を有し、電気・電子材料、特に半導体用電子材料の分野で、フレキシブルプリント配線用基板、層間絶縁膜、保護膜等として広く利用されている。このようにさまざまな用途に使用されるポリイミドの中でも、下記式（４）
【０００３】
【化１】
0006635506.tif 000002
で表されるフルオレン骨格を有する９，９−ビス（４−アミノフェニル）フルオレン（以下ＢＡＰＦと称することもある）から製造されるポリイミドは、耐熱特性に優れると同時に、比誘電率が低いといった特徴からデバイスの電気絶縁有機材料として利用されたり、高選択分離性及び高ガス透過性といった特徴を有すると同時に耐熱性や機械的強度にも優れるといった特性を有することから分離膜材料としての利用等が為されている（例えば特許文献１、２）。
【０００４】
しかしながら、ＢＡＰＦから得られるポリイミドフィルムは脆く、ロール・ツー・ロールでのフィルム製造においてフィルムに割れが生じるなど加工性、生産性に難があり、工業的製造が困難である場合があることが判明した。
【先行技術文献】
【特許文献】
【０００５】
【特許文献１】特開２００５−２９８６２５号公報
【特許文献２】特開平０５−０３１３４１号公報
【発明の概要】
【発明が解決しようとする課題】
【０００６】
本発明の目的は、フルオレン骨格を有し、かつ、従来公知のＢＡＰＦから得られるポリイミドフィルムの欠点である脆弱性が改良されたポリイミド及び該ポリイミドを製造するためのジアミン化合物を提供することにある。
【課題を解決するための手段】
【０００７】
発明者らが鋭意研究を重ねた結果、フルオレン骨格とスピロ構造とを併せ持つジアミンから得られる特定のポリイミドが、フルオレン骨格を有しているにもかかわらず脆弱性が改善されることを見出した。具体的には以下の発明を含む。
【０００８】
［１］
下記式（１）で示されるフルオレン骨格を有するジアミン化合物。
【０００９】
【化２】
0006635506.tif 000003
（式中、Ｚはエーテル結合（−Ｏ−）又はエステル結合（−ＯＣＯ−）を表す。Ｒ１及びＲ２はそれぞれ独立して炭素数１〜１２のアルキル基、ハロゲン原子、ヒドロキシル基、炭素数４〜１２のシクロアルキル基、又は炭素数６〜１２の芳香族基を表し、ｍ及びｎは０または１〜３の整数を表す。なお、Ｒ１及び／又はＲ２が複数存在する場合、それぞれは同一でも異なっていても良い。Ｒ３及びＲ４はそれぞれ独立して炭素数１〜１２のアルキル基、ハロゲン原子、ヒドロキシル基、炭素数４〜１２のシクロアルキル基、又は炭素数６〜１２の芳香族基を表し、ｐ及びｑは０または１〜４の整数を表す。なお、Ｒ３及び／又はＲ４が複数存在する場合、それぞれは同一でも異なっていても良い。）
【００１０】
［２］
下記式（２）で表される繰り返し単位を有するポリアミック酸。
【００１１】
【化３】
0006635506.tif 000004
（式中、Ｚ、Ｒ１、Ｒ２、Ｒ３、Ｒ４、ｍ、ｎ、ｐ及びｑの意味は上述の通りである。また、Ａは酸二無水物残基を示す。）
【００１２】
［３］
下記式（３）で表される繰り返し単位を有するポリイミド。
【００１３】
【化４】
0006635506.tif 000005
（式中、Ｚ、Ｒ１、Ｒ２、Ｒ３、Ｒ４、ｍ、ｎ、ｐ、ｑ及びＡの意味は上述の通りである。）
【発明の効果】
【００１４】
本発明のフルオレン骨格を有するジアミン化合物から得られるポリイミドは、フルオレン骨格を有しているにもかかわらず脆弱性が改善されることから、ポリイミドフィルムの際、ロール・ツー・ロール製法が可能となり、大幅な生産性の向上と加工コストの軽減が可能となる。更には、高屈折率・高透明性といった特徴を兼ね備えていることから、特に光学材料、電子材料として好適に用いることが可能である。
【図面の簡単な説明】
【００１５】
【図１】実施例１で製造した、上記式（１）で表わされるフルオレン骨格を有するジアミン化合物（Ａ−１）の１Ｈ−ＮＭＲスペクトルである。
【図２】実施例２で製造した、上記式（１）で表わされるフルオレン骨格を有するジアミン化合物（Ａ−２）の１Ｈ−ＮＭＲスペクトルである。
【図３】実施例３で製造した、上記式（１）で表わされるフルオレン骨格を有するジアミン化合物（Ａ−３）の１Ｈ−ＮＭＲスペクトルである。
【発明を実施するための形態】
【００１６】
＜フルオレン骨格を有するジアミン化合物＞
以下、本発明をその実施の形態とともに記載する。本願発明におけるフルオレン骨格を有するジアミン化合物は以下式（１）で表される。
【００１７】
【化５】
0006635506.tif 000006
（式中、Ｚはエーテル結合（−Ｏ−）又はエステル結合（−ＯＣＯ−）を表す。Ｒ１及びＲ２はそれぞれ独立して炭素数１〜１２のアルキル基、ハロゲン原子、ヒドロキシル基、炭素数４〜１２のシクロアルキル基、又は炭素数６〜１２の芳香族基を表し、ｍ及びｎは０または１〜３の整数を表す。なお、Ｒ１及び／又はＲ２が複数存在する場合、それぞれは同一でも異なっていても良い。Ｒ３及びＲ４はそれぞれ独立して炭素数１〜１２のアルキル基、ハロゲン原子、ヒドロキシル基、炭素数４〜１２のシクロアルキル基、又は炭素数６〜１２の芳香族基を表し、ｐ及びｑは０または１〜４の整数を表す。なお、Ｒ３及び／又はＲ４が複数存在する場合、それぞれは同一でも異なっていても良い。）
【００１８】
上記式（１）中、置換基Ｒ１〜Ｒ４における炭素数１〜１２のアルキル基として例えば、メチル基、エチル基、ｎ−プロピル基、イソプロピル基、ｎ−ブチル基、ｓ−ブチル基、ｔ−ブチル基、ペンチル基、ヘキシル基等の直鎖状又は分岐状アルキル基を挙げることができ、好ましくは炭素数１〜８の直鎖状又は分岐状アルキル基であり、より好ましくは炭素数１〜６の直鎖状又は分岐状アルキル基であり、さらに好ましくは炭素数１〜３の直鎖状又は分岐状アルキル基である。炭素数４〜１２のシクロアルキル基として例えば、シクロペンチル基、シクロヘキシル基、アルキル（例えば、炭素数１〜４のアルキル）置換シクロペンチル基、アルキル（例えば、炭素数１〜４のアルキル）置換シクロヘキシル基等の炭素数４〜１６（好ましくは炭素数５〜８）で表されるシクロアルキル基又はアルキル置換シクロアルキル基を挙げることができ、好ましくはシクロペンチル基又はシクロヘキシル基である。炭素数６〜１２の芳香族基として例えば、フェニル基、アルキル（例えば、炭素数１〜４のアルキル）置換フェニル基、ナフチル基を挙げることができ、好ましくはフェニル基又はアルキル置換フェニル基（例えば、メチルフェニル基、ジメチルフェニル基、エチルフェニル基等）であり、より好ましくはフェニル基である。ハロゲン原子としてはフッ素、塩素、臭素等が例示され、好ましくは塩素または臭素である。
【００１９】
上記式（１）中、Ｒ１及びＲ２の置換基数を表すｍ及びｎは０または１〜３の整数であり、好ましくは０または１、更に好ましくは０である。Ｒ３及びＲ４の置換基数を表すｐ及びｑは０または１〜４の整数であり、好ましくは０または１、更に好ましくは０である。
【００２０】
上記式（１）中、結合を表すＺはエーテル結合（−Ｏ−）又はエステル結合（−ＯＣＯ−）を表し、上記式（１）で表されるジアミン化合物の融点が高く、該ジアミン化合物から得られるポリイミドがより高屈折率になることから、Ｚはエステル結合であることが好ましい。
【００２１】
以上詳述した上記式（１）で表されるフルオレン骨格を有するジアミン化合物の中でも、原料の入手性・得られるジアミン化合物の高融点化（高耐熱化）・該ジアミン化合物から得られるポリイミドの高屈折率化の観点から、結合を表すＺがエステル結合であるものの中でも、ｍ＝ｎ＝ｐ＝ｑ＝０（即ちすべての置換基が水素原子であるもの）及び、Ｒ１〜Ｒ４のうち少なくとも一つが炭素数１〜６のアルキル基であるものが好ましい。
【００２２】
以下に上記式（１）で表されるフルオレン骨格を有するジアミン化合物の具体例（以下式Ａ−１〜Ａ−３）を挙げるが、本発明はこれに限定されるものではない。
【００２３】
【化６】
0006635506.tif 000007
【００２４】
【化７】
0006635506.tif 000008
【００２５】
【化８】
0006635506.tif 000009
【００２６】
以上に詳述した上記式（１）で表わされるフルオレン骨格を有するジアミン化合物は、フルオレン骨格を有することに加えてキサンテン骨格を持つことで、高耐熱性、高屈折率といった特性を示す。例えば、その屈折率は、上記式（１）で表わされるフルオレン骨格を有するジアミン化合物の置換基やその種類、不純物の有無、含有率によって変動し得るが、例えば、後述する測定法によって測定した、上記式（１）で表わされるフルオレン骨格を有するジアミン化合物自身の屈折率が１．６２以上となる。さらには１．６４以上、なおさらには１．６６又はそれ以上の屈折率を示す。そのため、上記式（１）で表わされるフルオレン骨格を有するジアミン化合物をモノマーとして樹脂化合物を製造した際、得られる樹脂化合物の屈折率が高くなる。例えば、上記式（１）で表わされるフルオレン骨格を有するジアミン化合物から製造されるポリイミドの屈折率は、１．６５以上、更には１．６６以上、特には１．６７又はそれ以上の屈折率を示す。
【００２７】
また、上記式（１）で表わされるフルオレン骨格を有するジアミン化合物の融点も、置換基やその種類、不純物の有無、含有率によって変動し得るが、Ｚがエーテル結合である場合には２３０℃以上、Ｚがエステル結合である場合には３２０℃以上又はそれ以上の融点を示す。
【００２８】
＜フルオレン骨格を有するジアミン化合物の製造方法＞
本発明の上記式（１）で表されるフルオレン骨格を有するジアミン化合物は公知の方法により合成することができる。例えば、下記式（５）：
【００２９】
【化９】
0006635506.tif 000010
（式中、Ｒは水素原子またはアセトキシ基を示す。Ｒ１、Ｒ２、ｍ、ｎの意味は上述の通りである。）
で表されるフルオレン骨格とスピロ構造とを併せ持つジオール類（以下スピロフルオレン類と称することもある。）と下記式（６）：
【００３０】
【化１０】
0006635506.tif 000011
（式中、Ｘ１はハロゲン原子を示し、Ｒ５は炭素数１〜１２のアルキル基、ハロゲン原子、ヒドロキシル基、炭素数４〜１２のシクロアルキル基、又は炭素数６〜１２の芳香族基を表し、ｒは０または１〜４の整数を表す。Ｒ５が複数存在する場合、それぞれは同一でも異なっていても良い。）
で表されるハロゲン化ニトロベンゼン類を反応させて、下記式（７）：
【００３１】
【化１１】
0006635506.tif 000012
（式中、Ｒ１、Ｒ２、Ｒ３、Ｒ４、ｍ、ｎ、ｐ、ｑの意味は上述の通りである。）
で表されるビス（ニトロフェニルエーテル）体とし、次いでニトロ基を還元することで、本発明の下記式（８）
【００３２】
【化１２】
0006635506.tif 000013
（式中、Ｒ１、Ｒ２、Ｒ３、Ｒ４、ｍ、ｎ、ｐ、ｑの意味は上述の通りである。）
で表されるフルオレン骨格を有するジアミン化合物（上記式（１）においてＺがエーテル結合であるもの）を製造することができる。
【００３３】
また、例えば、上記式（５）で表されるスピロフルオレン類と下記式（９）：
【００３４】
【化１３】
0006635506.tif 000014
（式中、Ｘ２はヒドロキシル基またはハロゲン原子を示し、Ｒ６は炭素数１〜１２のアルキル基、ハロゲン原子、ヒドロキシル基、炭素数４〜１２のシクロアルキル基、又は炭素数６〜１２の芳香族基を表し、ｓは０または１〜４の整数を表す。Ｒ６が複数存在する場合、それぞれは同一でも異なっていても良い。）
で表されるニトロ化安息香酸類又はその誘導体を反応させて、下記式（１０）：
【００３５】
【化１４】
0006635506.tif 000015
（式中、Ｒ１、Ｒ２、Ｒ３、Ｒ４、ｍ、ｎ、ｐ、ｑの意味は上述の通りである。）
で表されるビス（ニトロフェニルエステル）体とし、次いでニトロ基を還元することで、本発明の下記式（１１）
【００３６】
【化１５】
0006635506.tif 000016
（１１）
（式中、Ｒ１、Ｒ２、Ｒ３、Ｒ４、ｍ、ｎ、ｐ、ｑの意味は上述の通りである。）
で表されるフルオレン骨格を有するジアミン化合物（上記式（１）においてＺがエステル結合であるもの）を製造することができる。
【００３７】
原料として使用する上記式（５）で表されるスピロフルオレン類は、市販品を用いてもよく、また、慣用の方法、例えば特開２００６−３６６４８号公報や特開２０１４−２３７６０５号公報に記載される方法にて製造することができる。上記式（５）で表されるスピロフルオレン類の純度は、所望の上記式（１）で表されるフルオレン骨格を有するジアミン化合物の純度が向上させやすいことから、通常、９５重量％以上、好ましくは９９重量％以上のものを用いる。
【００３８】
＜上記式（７）で表されるビス（ニトロフェニルエーテル）体の製造方法＞
上記式（７）で表されるビス（ニトロフェニルエーテル）体の製造方法として例えば、塩基性化合物存在下、上記式（５）で表されるスピロフルオレン類と上記式（６）で表されるハロゲン化ニトロベンゼン類とを反応することにより得られる。（以下、エーテル化反応と称することもある。）
【００３９】
エーテル化反応に用いられる上記式（６）で表されるハロゲン化ニトロベンゼン類の使用量は通常、上記式（５）で表されるスピロフルオレン類１モルに対して、２モル〜１０モル使用し、好ましくは２モル〜４モル使用する。ハロゲン化ニトロベンゼンの使用量を２モル以上とすることにより反応速度を向上することが可能であり、１０モル以下とすることにより、より選択的に反応を進行させることが可能となる。
【００４０】
エーテル化反応に用いられる塩基性化合物として例えば、炭酸カリウム、水酸化ナトリウム、水酸化カリウム等の、アルカリ金属の水酸化物、炭酸水素塩、炭酸塩やアルコキシド化合物を挙げることができる。これら塩基性化合物は、単独で、又は混合物として、上記式（５）で表されるスピロフルオレン類１モルに対して、通常は１モル〜１０モル、好ましくは１．５モル〜５モル、さらに好ましくは１．５モル〜３モル使用する。使用量を１モル以上とすることにより反応速度を向上させることが可能となり、１０モル以下とすることにより不純物の生成を抑制することが可能となる。
【００４１】
エーテル化反応を行う際、更に第４級アンモニウム塩、第４級ホスホニウム塩、クラウンエーテル等の環状ポリエーテル、クリプテート等の含窒素環状ポリエーテル、含窒素鎖状ポリエーテル、ポリエチレングリコール、そのアルキルエーテル等の化合物や、銅粉、銅塩のような銅化合物を添加しても良い。これらの化合物を使用する場合、その種類によって異なるが、通常上記式（５）で表されるスピロフルオレン類１重量倍に対し０.０１〜２００重量％、好ましくは、０.０１〜１０重量％使用する。
【００４２】
エーテル化反応を行う際、必要に応じ有機溶媒を使用することができる。使用可能な有機溶媒としては、アセトン、メチルエチルケトン、メチルイソブチルケトンなどのケトン溶媒、１，２−ジメトキシエタン、テトラヒドロフラン、シクロペンチルメチルエーテルなどのエーテル溶媒、ベンゼン、トルエン、キシレン等の芳香族炭化水素類、クロロベンゼン、ジクロロベンゼンなどのハロゲン化芳香族炭化水素、Ｎ，Ｎ−ジメチルホルムアミド、Ｎ，Ｎ−ジメチルアセトアミド、ジメチルスルホキシド、Ｎ−メチル−２−ピロリドン、スルホラン、1,３−ジメチル−２−イミダゾリジノン、ヘキサメチルホスホリックトリアミド等の非プロトン性極性溶媒を挙げることができる。好ましくはＮ，Ｎ−ジメチルホルムアミド、Ｎ，Ｎ−ジメチルアセトアミド等の非プロトン性極性溶媒である。これら有機溶媒は、単独で、又は混合物として使用することができる。これら有機溶媒を使用する際の使用量は、上記式（５）で表されるスピロフルオレン類１重量倍に対し、通常、１〜２０重量倍、好ましくは１〜７重量倍である。  
【００４３】
エーテル化反応を行う際、通常、５０℃〜２５０℃、好ましくは５０℃〜２００℃、さらに好ましくは５０℃〜１８０℃で反応を行う。反応温度を２５０℃以下とすることにより副生成物の生成が抑制可能となり、反応温度を５０℃以上とすることにより反応速度が向上する。
【００４４】
エーテル化反応終了後、通常、反応系に水及び水と分離可能な有機溶媒を加え、水洗を行い、ビス（ニトロフェニルエーテル）体を有機溶媒層に抽出する。この水洗操作により副生した塩類を除去する。ビス（ニトロフェニルエーテル）体を抽出するための有機溶媒として例えば酢酸エチル、酢酸プロピル、酢酸ブチル等のエステル系溶媒、ジエチルエーテル、ｔ−ブチルメチルエーテル等のエーテル溶媒、トルエン、キシレン等の芳香族炭化水素類が使用される。好ましくは芳香族炭化水素類である。その使用量は上記式（５）で表されるスピロフルオレン類１重量倍に対し通常１〜５０重量倍、好ましくは１〜３０重量倍使用する。水洗工程で使用する水の使用量は上記式（５）で表されるスピロフルオレン類１重量倍に対し通常１〜１０重量倍、好ましくは、２〜６重量倍使用する。通常、水洗工程は１０〜９０℃で実施する。水洗工程後、例えば溶媒の一部または全部を留去した後、必要に応じ貧溶媒を添加し晶析により上記式（７）で表されるビス（ニトロフェニルエーテル）体を得ることができる。
【００４５】
上述の通り得たビス（ニトロフェニルエーテル）体はこのまま次工程で使用してもよいが、慣用の精製方法（抽出、晶析など）を利用して再精製したものを用いてもよい。
【００４６】
＜上記式（１０）で表されるビス（ニトロフェニルエステル）体の製造方法＞
上記式（１０）で表されるビス（ニトロフェニルエステル）体の製造方法として例えば、上記式（５）で表されるスピロフルオレン類と上記式（９）で表されるニトロ安息香酸類とを高温で直接脱水反応させる方法、Ｎ，Ｎ’−ジシクロヘキシルカルボジイミド等の脱水試薬を用いて脱水縮合させる方法、上記式（５）で表されるスピロフルオレン類のジアセテート化体と上記式（９）で表されるニトロ安息香酸類とを高温で反応させ脱酢酸してエステル化する方法（エステル交換法）、上記式（９）で表されるニトロ安息香酸類のカルボキシル基を酸ハライドに変換し、これを脱酸剤の存在下で反応させる方法（酸ハライド法）、トシルクロリド／Ｎ，Ｎ−ジメチルホルムアミド／ピリジン混合物を用いて上記式（９）で表されるニトロ安息香酸類のカルボキシル基を活性化してエステル化する方法など公知の方法を適用することができる。これらの方法の中でもエステル交換法や酸ハライド法、特に酸ハライド法が経済性、反応性の点で好ましい。以下、酸ハライド法について詳述する。
【００４７】
酸ハライド法は、脱酸剤存在下、上記式（５）で表されるスピロフルオレン類と上記式（９）で表されるニトロ安息香酸ハライド類（上記式（９）においてＸ２がハロゲン原子であるもの）とを反応させることにより実施される。
【００４８】
酸ハライド法を実施する際、上記式（９）で表されるニトロ安息香酸ハライド類の使用量として例えば、上記式（５）で表されるスピロフルオレン類１モルに対して、２モル〜１０モル使用し、好ましくは２モル〜５モル使用する。ニトロ安息香酸ハライド類の使用量を２モル以上とすることにより反応速度が向上し、１０モル以下とすることにより選択的に反応を進行させることが可能となる。
【００４９】
酸ハライド法で用いられる脱酸剤として例えば、ピリジン等の塩基性を示す含窒素環状化合物類、トリエチルアミン、Ｎ，Ｎ−ジメチルアニリン等の有機３級アミン類、プロピレンオキサイド等のエポキシ類、炭酸カリウム、水酸化ナトリウム等の無機塩基が挙げられる。製造コストおよび分離のしやすさの観点からピリジンが好適に用いられる。脱酸剤の使用量としては、上記式（５）で表されるスピロフルオレン類１モルに対して、通常２モル〜１０モル、好ましくは２モル〜５モル、さらに好ましくは、２モル〜４モルである。脱酸剤の使用量を２モル以上とすることにより反応速度が向上し、１０モル以下とすることにより不純物の生成を抑制することが可能となる。
【００５０】
酸ハライド法を実施する際、必要に応じ有機溶媒を使用することができる。使用可能な有機溶媒としては、アセトン、メチルエチルケトン、メチルイソブチルケトンなどのケトン溶媒、１，２−ジメトキシエタン、テトラヒドロフラン、シクロペンチルメチルエーテルなどのエーテル溶媒、ベンゼン、トルエン、キシレン等の芳香族炭化水素類、クロロベンゼン、ジクロロベンゼンなどのハロゲン化芳香族炭化水素が例示される。好ましくはエーテル溶媒である。有機溶媒を使用する場合、通常、上記式（５）で表されるスピロフルオレン類１重量倍に対し、２〜５０重量倍、好ましくは５〜２０重量倍使用する。
【００５１】
酸ハライド法は通常、上記式（９）で表されるニトロ安息香酸ハライド類と有機溶媒とを混合させた溶液に、該溶液を撹拌しながら、上記式（５）で表されるスピロフルオレン類及び脱酸剤を溶媒に混合した溶液を、通常−２０℃〜２０℃、好ましくは−１０〜１０℃で間欠あるいは連続的に添加し、添加後、−１０℃〜５０℃、好ましくは０℃〜４０℃、さらに好ましくは１０℃〜３０℃で更に反応を行うことにより実施される。左記の手順、温度範囲で反応を行うことにより、反応速度を向上させつつ副生成物の抑制が可能となる。
【００５２】
酸ハライド法の実施後、例えば得られた反応マスを冷却することにより上記式（１０）で表されるビス（ニトロフェニルエステル）体の結晶を析出させ、該結晶をろ別することにより上記式（１０）で表されるビス（ニトロフェニルエステル）体を得ることができる。このようにして得られたビス（ニトロフェニルエステル）体はこのまま次工程で使用してもよいが、慣用の精製方法（抽出、晶析など）を利用して再精製したものを用いてもよい。
【００５３】
＜上記式（７）で表されるビス（ニトロフェニルエーテル）体または上記式（１０）で表されるビス（ニトロフェニルエステル）体の還元方法＞
上記式（７）で表されるビス（ニトロフェニルエーテル）体または上記式（１０）で表されるビス（ニトロフェニルエステル）体の末端の２つのニトロ基を還元して、本願発明の上記式（１）で表されるフルオレン骨格を有するジアミン化合物を得る方法を説明する。（以下、還元工程と称することもある。）還元工程の実施方法として例えば、上記式（７）で表されるビス（ニトロフェニルエーテル）体または上記式（１０）で表されるビス（ニトロフェニルエステル）体がメタノール、エタノール等のプロトン性溶媒に可溶である場合、塩化錫等の還元剤を用いて容易に還元することができる。また、上記式（７）で表されるビス（ニトロフェニルエーテル）体または上記式（１０）で表されるビス（ニトロフェニルエステル）体を溶媒に溶解させ、水素雰囲気化、パラジウムや白金等の遷移金属原子を活性炭に担持させた触媒を用い、接触還元法により還元することも可能である。工業的な実施に際しては、上記式（７）で表されるビス（ニトロフェニルエーテル）体または上記式（１０）で表されるビス（ニトロフェニルエステル）体を溶解するための溶媒の種類や反応温度の適用範囲の幅の広さや後処理の容易さの点から、接触還元法が好適に用いられる。
【００５４】
接触還元法を実施する際に用いられる触媒としては、パラジウムや白金等の遷移金属原子を活性炭に担持させた触媒が用いられ、この中でもパラジウムを活性炭に担持させた触媒（パラジウム／カーボン）又は白金を活性炭に担持させた触媒（白金／カーボン）が反応速度を向上させやすい点から好適に用いられる。これら触媒の使用量は、触媒中の遷移金属原子の重量として、上記式（７）で表されるビス（ニトロフェニルエーテル）体又は上記式（１０）で表されるビス（ニトロフェニルエステル）体１重量倍に対し、通常０．００１〜０．０１重量％用いられる。  
【００５５】
接触還元法を実施する際に用いる溶媒としては、上記式（７）で表されるビス（ニトロフェニルエーテル）体または上記式（１０）で表されるビス（ニトロフェニルエステル）体、あるいは生成物である上記式（１）で表されるフルオレン骨格を有するジアミン化合物と反応せず、接触還元時に反応を受けないものであれば良く、例えばメタノール、エタノール等のアルコール溶媒、テトラヒドロフラン、１，４−ジオキサン、ジグライム、トリグライム等のエーテル系溶媒、酢酸エチル、γ-ブチロラクトン等のエステル系溶媒、アセトン等のケトン系溶媒、クロロホルム、ジクロロメタン、クロロホルム、１，２−ジクロロエタン等のハロゲン化アルキル系溶媒、トルエン、キシレン等の芳香族炭化水素類、Ｎ−メチル−２−ピロリドン、Ｎ，Ｎ−ジメチルアセトアミド、Ｎ，Ｎ−ジエチルアセトアミド、Ｎ，Ｎ-ジメチルホルムアミド等のアミド系溶媒、ピコリン、ピリジン、ジメチルスルホキシド、１，３−ジメチル−２−イミダゾリジノン等が挙げられる。またこれら溶媒は単独でも、２種類以上混合して用いてもよい。反応試薬の溶解性、反応後の溶媒留去や乾燥除去のしやすさの観点から、本反応においてはＮ−メチル−２−ピロリドン、Ｎ，Ｎ−ジメチルアセトアミド、Ｎ，Ｎ-ジメチルホルムアミド等のアミド系溶媒が好適に用いられる。これら溶媒の使用量として例えば、上記式（７）で表されるビス（ニトロフェニルエーテル）体または上記式（１０）で表されるビス（ニトロフェニルエステル）体１重量倍に対し通常２〜１０重量倍使用する。
【００５６】
接触還元法を実施する際の温度は通常２０〜１６０℃であり、反応速度の向上及び不純物生成抑制の観点から２０〜１００℃とすることが好ましい。
【００５７】
接触還元法を実施する際の水素の圧力は通常、１０１．３ｋＰａ〜１０１３ｋＰａである。１０１．３ｋＰａ以上とすることにより十分な還元速度が得られ、１０１３ｋＰａ以下とすることにより反応速度のコントロールが可能となり、不必要な副反応やゲル化を抑制することが可能となる。
【００５８】
上述した接触還元法を実施後、該反応に使用した触媒を濾過により除去し、例えば溶媒の一部または全部を留去した後、必要に応じ貧溶媒を添加し晶析することにより、上記式（１）で表されるフルオレン骨格を有するジアミン化合物を分離することができる。
【００５９】
こうして得られた上記式（１）で表されるフルオレン骨格を有するジアミン化合物は、このまま次工程で使用してもよいが、慣用の精製方法（抽出、晶析など）を利用して再精製したものを用いてもよい。こうして得られるフルオレン骨格を有するジアミン化合物の純度は通常９５重量％以上である。上記式（１）で表されるフルオレン骨格を有するジアミン化合物から上記式（２）で表されるポリアミック酸又は上記式（３）で表されるポリイミドの重合度を向上させやすいことから、好ましくは９９重量％以上である。
【００６０】
＜上記式（２）で表される繰り返し単位を有するポリアミック酸及びその製造方法＞
続いて、上記式（２）で表される繰り返し単位を有するポリアミック酸（以下、本発明のポリアミック酸と称することもある）について詳述する。本発明のポリアミック酸は、下記式（２）で表される繰り返し単位を有している。  
【００６１】
【化１６】
0006635506.tif 000017
（式中、Ｚ、Ｒ１、Ｒ２、Ｒ３、Ｒ４、ｍ、ｎ、ｐ及びｑの意味は上述の通りである。また、Ａは酸二無水物残基を示す。）
なお、上記式（２）における酸二無水物残基（Ａ）とは、上記式（１）で表されるフルオレン骨格を有するジアミン化合物及び必要に応じ他のジアミンと、後述する酸二無水物とを反応させる際に用いる酸二無水物の、二つの酸無水物基（−ＣＯ−Ｏ−ＣＯ−）以外の構造を表す。
【００６２】
本発明のポリアミック酸の分子量は、重量平均分子量で１万〜５０万であることが好ましく、１万〜３０万であることがより好ましく、２万〜２０万であることがさらに好ましい
。ポリアミック酸の分子量が１万以上であれば、成型可能であり、また良好な力学特性を維持しやすい。またポリアミック酸の分子量が２０万以下であれば、合成する場合に分子量をコントロールしやすく、また適度な粘度の溶液が得られやすく取扱いが容易である場合が多い。なお、ポリアミック酸の分子量は、ポリアミック酸溶液の粘度を目安にすることができる。
【００６３】
本発明のポリアミック酸の製造方法として例えば、上記式（１）で表されるフルオレン骨格を有するジアミン化合物を後述する重合溶媒に溶解後、通常１０〜３０℃で後述する酸二無水物粉末を添加した後、１０〜１００℃、好ましくは１０〜３０℃で撹拌することでポリアミック酸を、重合溶媒の溶液（以下、ポリアミック酸溶液と称することもある）として得ることができる。  
【００６４】
本発明で使用可能な酸二無水物として例えば、無水ピロメリット酸、オキシジフタル酸二無水物、ビフェニル-３，４，３’，４’−テトラカルボン酸二無水物、ベンゾフェノン−３，４，３’，４’−テトラカルボン酸二無水物、ジフェニルスルホン−３，４，３’，４’−テトラカルボン酸二無水物、４，４’−（２，２−ヘキサフルオロイソプロピリデン）ジフタル酸二無水物、ｍ−タ−フェニル−３，４，３’，４’−テトラカルボン酸二無水物、ｐ−タ−フェニル−３，４，３’，４’−テトラカルボン酸二無水物、シクロブタン−１，２，３，４−テトラカルボン酸二無水物、１−カルボキシメチル−２，３，５−シクロペンタントリカルボン酸−２，６：３，５−二酸無水物、シクロヘキサン−１，２，４，５−テトラカルボン酸二無水物、ブタン−１，２，３，４−テトラカルボン酸二無水物、４−フェニルエチニルフタル酸無水物、ナフタレン−１，４，５，８−テトラカルボン酸二無水物、ビス（１，３−ジオキソ−１，３−ジヒドロイソベンゾフラン−５−カルボン酸）１，４−フェニレン等が例示され、これらは２種類以上併用することもできる。これら酸二無水物の中でも重合反応性・製膜性の観点からベンゾフェノン−３，４，３’，４’−テトラカルボン酸二無水物、ビフェニル−３，４，３’，４’−テトラカルボン酸二無水物、オキシジフタル酸二無水物が好適に使用される。これら酸二無水物は上記式（１）で表されるフルオレン骨格を有するジアミン化合物、及び他のジアミンを併用する場合は他のジアミンも含めた全ジアミン１モルに対し通常０．９〜１．１モル、重合度を高める観点から好ましくは０．９５〜１．０５モル使用する。
【００６５】
また、必要に応じ一般的な芳香族ジアミン、脂肪族ジアミン、脂環式ジアミン等を共重合成分として併用することができる。併用可能なジアミンとして例えば、１，４−ジアミノベンゼン、１，３−ジアミノベンゼン、２，４−ジアミノトルエン、４，４−ジアミノジフェニルメタン、４，４’−ジアミノジフェニルエーテル、３，４’−ジアミノジフェニルエーテル、３，３’−ジメチル−４，４’−ジアミノビフェニル、２，２’−ジメチル−４，４’−ジアミノビフェニル、２，２’−ビス（トリフルオロメチル）−４，４’−ジアミノビフェニル、３，７−ジアミノ−ジメチルジベンゾチオフェン−５，５−ジオキシド、４，４−ジアミノベンゾフェノン，３，３’−ジアミノベンゾフェノン，４，４’−ビス（４−アミノフェノル）スルフィド、４，４’−ジアミノジフェニルスルホン、４，４’−ジアミノベンズアニリド、１，３−ビス（４−アミノフェノキシ）プロパン、１，４−ビス（４−アミノフェノキシ）ブタン、１，５−ビス（４−アミノフェノキシ）ペンタン、１，３−ビス（４−アミノフェノキシ）―２，２−ジメチルプロパン、１，２−ビス［２−（４−アミノフェノキシ）エトキシ］エタン、９，９−ビス（４−アミノフェニル）フルオレン、１−（４−アミノフェニル）−２，３−ジヒドロ−１，３，３−トリメチル−１Ｈ−インデン−５−アミン、１，４−ビス（４−アミノフェノキシ）ベンゼン、１，３−ビス（４−アミノフェノキシ）ベンゼン、１，３−ビス（３−アミノフェノキシ）ベンゼン、４，４’−ビス（４−アミノフェノキシ）ビフェニル、４，４’−ビス（３−アミノフェノキシ）ビフェニル、２，２−ビス（４−アミノフェノキシフェニル）プロパン、ビス［４−（４−アミノフェノキシ）フェニル］スルホン、ビス［４−（３−アミノフェノキシ）フェニル］スルホン、２，２−ビス［４−（４−アミノフェノキシ）フェニル］ヘキサフルオロプロパン、３，３’−ジカルボキシ−４，４’−ジアミノジフェニルメタン、４，６−ジヒドロキシ−１，３−フェニレンジアミン、３，３’−ジヒドロキシ−４，４’−ジアミノビフェニル、２，２−ビス（３−アミノ−４−ヒドロキシフェニル）−ヘキサフルオロプロパン、３，３’，４，４’−テトラアミノビフェニル、１，６−ジアミノヘキサン、１，３−ビス（３−アミノプロピル）−１，１，３，３−テトラメチルジシロキサン、１−アミノ−３−アミノメチル−３，５，５−トリメチルシクロヘキサン、４，４’−メチレンビス（４−シクロヘキシルアミン）、１，４−ジアミノシクロヘキサン、ビシクロ［２．２．１］ヘプタンビス（メチルアミン）、トリシクロ［３．３．１．１３．７］デカン−１，３−ジアミン、４−アミノ安息香酸−４−アミノフェニルエステル、２−（４−アミノフェニル）−５−アミノベンゾオキサゾール、９，９−ビス［４−（４−アミノフェノキシ）フェニル］フルオレン、２，２’−ビス（３−スルホプロポキシ）―４，４’−ジアミノビフェニル、４，４’−ビス（４−アミノフェノキシ）ビフェニル―３，３’−ジスルホン酸等が挙げられる。またこれらを２種類以上併用することもできる。他のジアミンを併用する場合の全ジアミン中の他のジアミンの使用量は、好ましくは１０重量％以上であり、より好ましくは３０重量％以上であり、一方、好ましくは９０重量％以下であり、より好ましくは７０重量％以下である。他のジアミンを１０重量％以上使用することにより、他のジアミンを併用することによる物性向上効果を十分に得ることができる。例えば、ポリイミドの着色を抑制する観点から脂環式ジアミンを併用した場合、得られるポリイミドの透明性向上が期待できる。一方、他のジアミンの使用量を９０重量％以下とすることにより、本発明の上記式（１）で表されるフルオレン骨格を有するジアミン化合物の効果が十分発揮される。  
【００６６】
ポリアミック酸を製造する際に用いられる重合溶媒として例えば、Ｎ，Ｎ−ジメチルホルムアミド、Ｎ,Ｎ −ジメチルアセトアミド、Ｎ−メチル−ピロリドン等のアミド溶媒、酢酸ブチル、酢酸エチル、酢酸イソブチル等の鎖状エステル系溶媒、γ−ブチロラクトン、γ−カプロラクトン、ε−カプロラクトン等の環状エステル溶媒、エチレンカーボネート、プロピレンカーボネート等のカーボネート溶媒、トリエチレングリコール、エチルセロソルプ、ブチルセロソルプ、プロピレングリコールメチルアセテート、２−メチルセロソルブアセテート、エチルセロソルブアセテート、ブチルセロソルプアセテート、ジメトキシエタン、ジエトキシエタン、ジエチレングリコール等のグリコール系溶媒、フェノール、o−クレゾール、ｍ−クレゾール、p−クレゾール、３−クロロフェノール、４−クロロフェノール等のフェノール系溶媒、テトラヒドロフラン、ジブチルエーテル、ジエチルエーテル等のエーテル系溶媒、メチルイソブチルケトン、ジイソブチルケトン、シクロヘキサノン、メチルエチルケトン、アセトン、アセトフェノン等のケトン系溶媒、ブタノール、エタノール等のアルコール系溶媒、キシレン、トルエン、クロルベンゼン等の芳香族系溶媒、ジメチルスルホキシド、スルホラン等のスルホン系溶媒が使用可能である。好ましくはＮ ，Ｎ−ジメチルホルムアミド、Ｎ,Ｎ−ジメチルアセトアミド、Ｎ−メチル−ピロリドン等のアミド溶媒が例示される。これら溶媒は１種、あるいは必要に応じ２種以上混合して使用しても良い。
【００６７】
重合溶媒の使用量としては反応系中のモノマー成分（酸二無水物＋ジアミン）の合計濃度が通常５〜４０重量％、好ましくは１０〜３０重量％となるような量とする。前述のモノマー濃度範囲で重合を行うことにより、均一で高重合度のポリアミック酸溶液を得ることができる。なお、上記モノマー濃度範囲よりも低濃度で重合を行うと、ポリアミック酸の重合度が十分高くならず、最終的に得られるポリイミド膜が脆弱になる場合があり、上記モノマー濃度範囲よりも高濃度で重合を行うとモノマーが十分溶解しない場合や反応溶液が不均一になりゲル化する場合がある。上記の方法で得られた上記式（２）で表されるポリアミック酸溶液は通常、そのまま後述する方法で実施されるポリイミド化工程へと使用する。
【００６８】
＜上記式（３）で表される繰り返し単位を有するポリイミド及びその製造方法＞
続いて、上記式（３）で表される繰り返し単位を有するポリイミド（以下、本発明のポリイミドと称することもある）について詳述する。本発明のポリイミドは、下記式（３）で表される構造を有する。
【００６９】
【化１７】
0006635506.tif 000018
（式中、Ｚ、Ｒ１、Ｒ２、Ｒ３、Ｒ４、ｍ、ｎ、ｐ、ｑ及びＡの意味は上述の通りである。）
【００７０】
上記式（３）で表されるポリイミドは、上記の方法で得られた上記式（２）で表されるポリアミック酸溶液を脱水閉環反応（イミド化反応）することで製造することができる。イミド化反応の方法として例えば、熱イミド化法や化学イミド化法が例示される。まず、熱イミド化法について詳述する。
【００７１】
熱イミド化法として例えば、ポリアミック酸の重合溶液をガラス板上に流延し、真空中、あるいは窒素等の不活性ガス中、又は空気中で加熱を行う。例えば、オーブン中、通常５０〜１９０℃、好ましくは１００〜１８０℃で乾燥することにより、ポリアミック酸のフィルムを得ることができる。  
【００７２】
続いて、得られたポリアミック酸フィルムをガラス板上で通常２００〜４００℃、好ましくは２３０〜３５０℃で加熱することで、イミド化反応が起こり、ポリイミドフィルムを得ることができる。加熱温度は、イミド化反応を十分に行うという観点から２００℃以上、生成したポリイミドフィルムの熱安定性の観点から４００℃以下が好ましい。
【００７３】
イミド化反応は真空中あるいは不活性ガス中で行うことが望ましいが、イミド化反応温度が高すぎなければ空気中で行っても差し支えない。
【００７４】
続いて化学イミド化法について詳述する。まず、上記の方法で得られた上記式（２）で表されるポリアミック酸溶液に重合時と同一の溶媒を加えて撹拌し易い適度な溶液粘度とし、撹拌しながら、有機酸の無水物と、塩基性触媒として３級アミンからなる脱水閉環剤（化学イミド化剤）を滴下し、温度０〜１００℃、好ましくは１０〜５０℃で１〜７２時間撹拌することで化学的にイミド化を完結させることができる。その際に使用可能な有機酸無水物としては無水酢酸、無水プロピオン酸等が挙げられる。これら有機酸無水物の中で、取り扱いや分離のし易さから無水酢酸が好ましい。また塩基性触媒としては、ピリジン、トリエチルアミン、キノリン等が使用できる。これら塩基性触媒の中でも、取り扱いや分離のし易さからピリジンが好ましい。化学イミド化剤中の有機酸無水物量は、ポリアミド酸の理論脱水量の１〜１０倍モルの範囲であり、より好ましくは２〜５倍モルである。また塩基性触媒の量は、有機酸無水物量に対して０．１〜２倍モルの範囲であり、より好ましくは０．２〜１倍モルの範囲である。
【００７５】
上記化学イミド化法で得られた反応溶液中には、塩基や未反応の化学イミド化剤、有機酸、副生成物等（以下、不純物という）が混入しているため、これらを除去してポリイミドを単離・精製してもよい。精製は公知の方法が利用できる。例えば、最も簡便な方法としては、イミド化した反応溶液を撹拌しながら大量の貧溶媒中に滴下してポリイミドを析出させた後、ポリイミド粉末を回収して不純物が除去されるまで繰返し洗浄し、減圧乾燥して、ポリイミド粉末を得る方法が適用できる。この時、使用できる溶媒としては、ポリイミドを析出させ、不純物を効率よく除去でき、乾燥し易い溶媒であれば良く、例えば、水や、メタノール、エタノール、イソプロパノールなどのアルコール類が好適であり、これらを混合して用いてもよい。貧溶媒中に滴下して析出させる時のポリイミド溶液の濃度は、高すぎると析出するポリイミドが粒塊となり、その粗大な粒子中に不純物が残留する場合や、得られたポリイミド粉末を溶媒に再溶解する際に長時間要する場合がある。一方、ポリイミド溶液の濃度を薄くし過ぎると、多量の貧溶媒が必要となり、廃溶剤処理による環境負荷増大や製造コスト高になる場合がある。したがって、貧溶媒中に滴下する時のポリイミド溶液の濃度は、２０重量％以下、より好ましくは１０重量％以下である。この時使用する貧溶媒の量はポリイミド溶液と同量（重量基準）以上が好ましく、１．５〜１０重量倍が好適である。得られたポリイミド粉末を回収し、残留溶媒を真空乾燥や熱風乾燥などで除去する。乾燥温度と時間は、ポリイミドが変質しない温度であれば制限はなく、温度３０〜１５０℃で３〜２４時間乾燥させることが好ましい。
【００７６】
このようにして得られた上記式（３）で表されるポリイミド粉末をポリイミドフィルムとする場合、一旦上記式（３）で表されるポリイミド粉末を溶媒に溶解させポリイミド溶液とする必要がある。使用可能な溶媒としては、使用用途や加工条件に合わせて適宜溶媒を選ぶことができ、具体的に例えば、Ｎ，Ｎ−ジメチルホルムアミド、Ｎ，Ｎ−ジメチルアセトアミド、Ｎ−メチル−２−ピロリドン等のアミド溶媒、γ−ブチロラクトン、γ−バレロラクトン、δ−バレロラクトン、γ−カプロラクトン、ε−カプロラクトン、α−メチル−γ−ブチロラクトン、酢酸ブチル、酢酸エチル、酢酸イソブチル等のエステル溶媒、エチレンカーボネート、プロピレンカーボネート等のカーボネート溶媒、ジエチレングリコールジメチルエーテル、トリエチレングリコール、トリエチレングリコールジメチルエーテル等のグリコール系溶媒、フェノール、ｍ−クレゾール、ｐ−クレゾール、ｏ−クレゾール、３−クロロフェノール、４−クロロフェノール等のフェノール系溶媒、シクロペンタノン、シクロヘキサノン、アセトン、メチルエチルケトン、ジイソブチルケトン、メチルイソブチルケトン等のケトン系溶媒、テトラヒドロフラン、１，４−ジオキサン、ジメトキシエタン、ジエトキシエタン、ジブチルエーテル等のエーテル系溶媒、その他汎用溶媒として、アセトフェノン、１，３−ジメチル−２−イミダゾリジノン、スルホラン、ジメチルスルホキシド、プロピレングリコールメチルアセテート、エチルセロソルブ、ブチルセロソルブ、２−メチルセロソルブアセテート、エチルセロソルブアセテート、ブチルセロソルブアセテート、ブタノール、エタノール、キシレン、トルエン、クロルベンゼン、ターペン、ミネラルスピリット、石油ナフサ系溶媒なども使用でき、これらを２種類以上混合して用いてもよい。ポリイミド粉末の溶解方法は、空気中、または不活性ガス中で室温〜溶媒の沸点以下の温度範囲で１〜４８時間かけて溶解させ、ポリイミド溶液にすることができる。
【００７７】
こうして得られたポリイミド溶液をガラス板上に流延し、真空中、あるいは窒素等の不活性ガス中、または空気中で加熱することによりポリイミドフィルムを得ることができる。例えば、オーブン中、通常２００〜４００℃、好ましくは２５０〜３５０℃で乾燥することにより、ポリイミドフィルムを得ることができる。ポリイミドフィルム作成は真空中あるいは不活性ガス中で行うことが望ましいが、温度が高すぎなければ空気中で行っても、差し支えない。
【００７８】
化学イミド化反応は、基板上に形成されたポリアミック酸フィルムをピリジンやトリエチルアミン等の３級アミン存在下、無水酢酸等の脱水環化試薬を含有する溶液に浸漬することによって行うことも可能である。これにより、部分的またはほぼ完全にイミド化したポリイミドフィルムを作製することもでき、これを更に上記のように熱処理することでポリイミドフィルムが得られる。
【００７９】
上述した方法によって得られた上記式（３）で表されるポリイミドの分子量は、重量平均分子量で１万〜５０万であることが好ましく、１万〜３０万であることがより好ましく、２万〜２０万であることがさらに好ましい。ポリイミドの分子量が１万以上であれば、成型可能であり、また良好な力学特性を維持しやすい。またポリイミドの分子量が２０万以下であれば、合成する場合に分子量をコントロールしやすく、また適度な粘度の溶液が得られやすく取扱いが容易である場合が多い。なお、ポリイミドの分子量はポリイミド溶液の粘度を目安にすることができる。
【００８０】
上述した方法によって得られた上記式（３）で表されるポリイミドは屈折率が高く、通常１．６５以上、更には１．６６以上、特には１．６７又はそれ以上の屈折率を示す。また、全光線透過率も８０％以上と高い値を示すことから、特に光学材料、電子材料として好適に用いることが可能である。
【実施例】
【００８１】
以下に本発明の実施例を示すが、本発明はこれらに限定されるものではない。また、各実施例・比較例で示した値は下記分析方法により分析した値である。
【００８２】
［１］ＨＰＬＣ純度
次の測定条件でＨＰＬＣ測定を行ったときの面積百分率値を実施例に記載している各化合物の純度とした。
液体クロマトグラフィー測定条件： 
装置：島津製作所(株)製ＬＣ−２０１０Ｃ 
カラム：ＯＤＳ（５μｍ、４．６ｍｍφ×１５０ｍｍ） 
移動相：水／メタノール、流量：１．０ｍｌ／ｍｉｎ 
カラム温度：４０℃、検出波長：ＵＶ２５４ｎｍ
【００８３】
［２］ポリアミック酸の重量平均分子量
次の測定条件で、重量平均分子量を測定した。
装置：東ソー（株）製 ＨＬＣ−８２００
カラム：ＴＳＫ-ＧＥＬ Ｓｕｐｅｒ  ＡＷＭ―Ｈ  （６．０ ｍｍＩ．Ｄ．×１５ｃｍ)
移動相：Ｎ，Ｎ−ジメチルホルムアミド、流量：１．０ｍｌ／ｍｉｎ 
カラム温度：４０℃
分子量標準物質：ポリスチレン
【００８４】
［３］ＮＭＲ測定
１Ｈ−ＮＭＲは、内部標準としてテトラメチルシランを用い、溶媒として重クロロホルムあるいは重ジメチルスルホオキシド（ＤＭＳＯ）を用いて、ＪＥＯＬ−ＥＳＣ４００分光計によって記録した。
【００８５】
［４］ＬＣ−ＭＳ測定
ＬＣ−ＭＳは次の測定条件で分離、質量分析し、目的物を同定した。
・装置：（株）Ｗａｔｅｒｓ製「Ｘｅｖｏ  Ｇ２  Ｑ−Ｔｏｆ」
・カラム：（株）Ｗａｔｅｒｓ製「ＡＣＱＵＩＴＹ  ＣＳＨ  Ｃ１８」
（１．７μｍ、２．１ｍｍφ×１００ｍｍ）
・カラム温度：４０℃
・検出波長：ＵＶ  ２１０−５００ｎｍ
・移動相：Ａ液＝５ｍＭ酢酸アンモニウム水、Ｂ液＝メタノール
・移動相流量：０．３ｍｌ／分
移動相グラジエント：Ｂ液濃度：５０％（０分）→１００％（１０分後）→１００％（１５分後）
検出法：Ｑ−Ｔｏｆ
イオン化法：ＥＳＩ（＋）法
Ｉｏｎ  Ｓｏｕｒｃｅ：電圧（＋）２．０ｋＶ、温度１５０℃
電圧（−）１．０ｋＶ、温度１５０℃
Ｓａｍｐｌｉｎｇ  Ｃｏｎｅ  ：電圧  ３０Ｖ、ガスフロー５０Ｌ／ｈ
Ｄｅｓｏｌｖａｔｉｏｎ  Ｃａｓ：温度５００℃、ガスフロー１０００Ｌ／ｈ
【００８６】
［５］全光線透過率測定
ヘイズメータ（スガ試験機（株）製「ＨＧＭ−２ＤＰ」）を用いてポリイミドフィルムの全光線透過率を測定した。
【００８７】
［６］屈折率の測定
アッベ屈折計（（株）アタゴ製「多波長アッベ屈折計  ＤＲ−２Ｍ」）を用いて、２０℃における屈折率（波長：５８９ｎｍ）及び２３℃におけるアッベ数（波長：４８６、５８９、６５６ｎｍ）を測定した。
なお、上記式（１）で表されるフルオレン骨格を有するジアミン化合物自身の屈折率及びアッベ数は下記の方法により測定した。
上記式（１）で表されるフルオレン骨格を有するジアミン化合物をジメチルホルムアミドに溶解して１０重量％、２０重量％及び３０重量％溶液を調製し、各溶液について屈折率及びアッベ数を測定した。次に、得られた３点の測定値から近似曲線を導き、これを１００重量％に外挿したときの値を上記式（１）で表されるフルオレン骨格を有するジアミン化合物の屈折率及びアッベ数とした。
また、ポリイミドフィルムについては、これをフィルム状に成形したものから短冊状に切り出した試験片を用い、上記条件にて測定を行った。
【００８８】
［７］融点の測定
示差走査熱量計（エスアイアイナノテクノロジー（株）製「ＥＸＳＴＡＲ  ＤＳＣ  ７０２０」）を用いて、昇温速度１０℃／分で測定した。
【００８９】
［８］ガラス転移温度の測定
示差走査熱量計（エスアイアイナノテクノロジー（株）製「ＥＸＳＴＡＲ  ＤＳＣ  ７０２０」）を用いて、昇温速度１０℃／分、または２０℃／分で測定した。
【００９０】
［９］引張強度の測定
次の条件で引張強度を測定した。
装置：    島津製作所(株)製  オートグラフ  ＡＧＳ−Ｘ
島津製作所(株)製  ロードセル    ＳＥＳ−１０００
測定条件：幅  ５ｍｍ  つかみ具間距離  １００ｍｍ
引張速度  １０ｍｍ／ｍｉｎ 
【００９１】
１．上記式（１）で表されるフルオレン骨格を有するジアミン化合物の製造
【００９２】
＜実施例１＞
上記式（１）で表されるフルオレン骨格を有するジアミン化合物の内、下記式（Ａ−１）で表されるジアミン化合物の合成
【００９３】
【化１８】
0006635506.tif 000019
【００９４】
攪拌機、温度計及び還流冷却管を備えた四つ口フラスコにスピロ［フルオレン９，９’−（２’，７’―ジヒドロキシキサンテン）］１５．００ｇ（０．０４１ｍｏｌ）、４−クロロニトロベンゼン１９．５０ｇ（０．１２４ｍｏｌ）、炭酸カリウム１２．００ｇ（０．００８７ｍｏｌ）、Ｎ，Ｎ−ジメチルアセトアミド７５．００ｇを仕込み、攪拌下、１６０℃で４時間反応させた。反応終了後、反応液をトルエンで希釈し、水４５．００ｇを加え、７回水洗を行った。洗浄後、トルエンを濃縮し、ヘキサンで希釈し、室温まで冷却し、結晶を析出させた。析出した結晶を濾過、乾燥することにより、ビス（ニトロフェニルエーテル）体の黄色結晶２５．００ｇ（純度９９．０％、有姿収率１００．２％）を得た。
続いて、水素導入管を有するオートクレーブに上記ビス（ニトロフェニルエーテル）体２５．００ｇ（０．０４１ｍｍｏｌ）および水を５０重量％含むパラジウム／カーボン粉末（パラジウム含量：乾燥重量換算で５重量％）２．５０ｇを入れ、更にＮ，Ｎ−ジメチルホルムアミド１２５．００ｇを加えて８０℃まで昇温しビス（ニトロフェニルエーテル）体を溶解させた。次に反応容器を水素で置換した後、水素圧力を５０６．７ｋＰａに保ちながら８０℃で２時間攪拌した。反応後、パラジウム／カーボン粉末を熱濾過して濾別・除去し、濾液を室温まで冷却後、該濾液を大量の水中に滴下することで結晶を析出させ、析出した結晶をろ別・水洗を行った後、該結晶を８０℃で３時間真空乾燥して灰色の粗生成物２１．０７ｇ（純度９９．０％、有姿収率９３．５％）を得た。得られた粗生成物１３．００ｇをエタノールを用いて再結晶し得られた結晶を、８０℃で３時間真空乾燥して灰色粉末１２．３４ｇ（純度９９．０％、有姿収率８８．７％）を得た。以下分析結果から、得られた灰色粉末が上記式（Ａ−１）で表される化合物であることを確認した。
１Ｈ−ＮＭＲ（ＣＤＣｌ３）
δ３．５６ｐｐｍ（４Ｈ、ｓ）、６．２８（２Ｈ、ｄ）、６．３８（２Ｈ、ｄｄｄ）、６．６５（６Ｈ、ｍ）、６．８６（４Ｈ、ｄ）、７．１６（２Ｈ、ｄ）、７．２１（２Ｈ、ｔ）、７．３４（２Ｈ、ｔ）、７．７５（２Ｈ、ｄ）
マススペクトル値  （Ｍ＋Ｈ）＋  ５４７．２０
融点（ＤＳＣ）  ２３３℃
屈折率  １．６６
【００９５】
＜実施例２＞
上記式（１）で表されるフルオレン骨格を有するジアミン化合物の内、下記式（Ａ−２）で表されるジアミン化合物の合成
【００９６】
【化１９】
0006635506.tif 000020
攪拌機、温度計及び還流冷却管を備えた四つ口フラスコにスピロ［フルオレン９，９’−（２’，７’―ジヒドロキシキサンテン）］１０．００ｇ（０．０２７ｍｏｌ）、２−クロロニトロベンゼン１３．００ｇ（０．０８３ｍｏｌ）、炭酸カリウム８．００ｇ（０．０．０５８ｍｏｌ）、Ｎ，Ｎ−ジメチルアセトアミド５０．００ｇを仕込み、攪拌下、１６０℃で２時間反応させた。反応終了後、反応マスを水で希釈し晶析を行った。得られた粗結晶を、トルエン及びヘキサンの混合溶媒に溶解させた後、室温まで冷却し結晶を析出させた。析出した結晶を濾過、乾燥することにより、ビス（ニトロフェニルエーテル）体の黄色結晶１４．４０ｇ（純度９７．３％、有姿収率８６．６％）を得た。
続いて、攪拌機、温度計及び還流冷却管を備えた四つ口フラスコに、上記ビス（ニトロフェニルエーテル）体１０．７０ｇ（０．０１８ｍｍｏｌ）および水を５０重量％含むパラジウム／カーボン粉末（パラジウム含量：乾燥重量換算で１０重量％）０．４３ｇを入れ、エタノール１３９．２１ｇ及びヒドラジン一水和物１８．１９ｇ（０．３６３ｍｍｏｌ）を更に加え、８０℃で２時間攪拌した。反応後、パラジウム／カーボン粉末を熱濾過して濾別・除去した後、濾液を室温まで冷却し、該濾液を大量の水中に滴下することで結晶を析出させ、析出した結晶をろ別・水洗を行った後、該結晶を８０℃で３時間真空乾燥することで灰色粉末６．９８ｇ（純度９６．２％、有姿収率７２．４％）を得た。以下分析結果から、得られた灰色粉末が上記式（Ａ−２）で表される化合物であることを確認した。
１Ｈ−ＮＭＲ（ＣＤＣｌ３）
δ３．７３ｐｐｍ（４Ｈ、ｓ）、６．３１（２Ｈ、ｄ）、６．４３（２Ｈ、ｄｄｄ）、６．７１（４Ｈ、ｍ）、６．８０（２Ｈ、ｄ）、６．８８（２Ｈ、ｄ）、６．９８（２Ｈ、ｔ）、７．１６（２Ｈ、ｄ）、７．２４（２Ｈ、ｔ）、７．３７（２Ｈ、ｔ）、７．７５（２Ｈ、ｄ）
マススペクトル値  （Ｍ＋Ｈ）＋  ５４７．２０
融点（ＤＳＣ）  溶融ピークなし
屈折率  １．６６
【００９７】
＜実施例３＞
上記式（１）で表されるフルオレン骨格を有するジアミン化合物の内、下記式（Ａ−３）で表されるジアミン化合物の合成
【００９８】
【化２０】
0006635506.tif 000021
攪拌機、温度計及び還流冷却管を備えた四つ口フラスコに４−ニトロ安息香酸クロリド１７．５４ｇ（０．０９５ｍｍｏｌ）、１，２−ジメトキシエタン３２．８０ｇを仕込み、攪拌しながら０℃まで冷却した。その後、攪拌しながらスピロ［フルオレン９，９’−（２’，７’―ジヒドロキシキサンテン）］１６．４０ｇ（０．０４５ｍｏｌ）、１，２−ジメトキシエタン９０．２０ｇ、ピリジン１０．６８ｇ（０．１３５ｍｏｌ）を混合溶解したものを０℃〜５℃で１時間かけて滴下した。その後２０℃まで昇温し、反応温度を２０℃〜２５℃に保ちながら１２時間攪拌した。反応終了後、析出していた結晶をろ別した。得られた結晶を、アセトニトリルで溶解した後、室温まで冷却し、結晶を析出させた。析出した結晶を濾過、乾燥することにより、ビス（ニトロフェニルエステル）体の黄色結晶２４．５２ｇ（純度９６．７％、有姿収率８２．２％）を得た。
続いて、水素導入管を有するオートクレーブに上記ビス（ニトロフェニルエステル）体２４．５２ｇ（０．０３７ｍｍｏｌ）および水を５０重量％含むパラジウム／カーボン粉末（パラジウム含量：乾燥重量換算で５重量％）２．４５ｇを入れ、Ｎ，Ｎ−ジメチルホルムアミド１２２．６０ｇを更に加えて８０℃に加熱し、ビス（ニトロフェニルエステル）体を溶解させた。次に反応容器を水素で置換した後、水素圧力を５０６．７ｋＰａに保ちながら、８０℃で３時間攪拌した。反応後、パラジウム／カーボン粉末を熱濾過して濾別・除去し、濾液を室温まで冷却した後、該濾液を大量の水中に滴下することで結晶を析出させ、析出した結晶をろ別・水洗し結晶を得た。得られた結晶を乾燥することなくメタノールに溶解させ、再結晶して得られた結晶を、８０℃で３時間真空乾燥して灰色の生成物２０．６５ｇ（純度９５．０％、有姿収率９２．５％）を得た。以下分析結果から、得られた灰色粉末が上記式（Ａ−３）で表される化合物であることを確認した。
１Ｈ−ＮＭＲ（重ＤＭＳＯ）
δ６．１５ｐｐｍ（４Ｈ、ｓ）、６．２８（２Ｈ、ｄ）、６．５９（４Ｈ、ｄｄｄ）、６．７１（２Ｈ、ｄ）、７．１７（４Ｈ、ｍ）、７．２６（２Ｈ、ｔ）、７．４１（２Ｈ、ｔ）、７．７４（４Ｈ、ｍ）、７．９８（２Ｈ、ｄ）
マススペクトル値  （Ｍ＋Ｈ）＋  ６０３．１９
融点（ＤＳＣ）  ３２２℃
屈折率  １．６８
【００９９】
２．上記式（２）で表される繰り返し単位を有するポリアミック酸及び上記式（３）で表される繰り返し単位を有するポリイミドの製造
（１）本発明の上記式（１）で表されるジアミン化合物と酸二無水物から得られるポリアミック酸及びポリイミドの製造例
【０１００】
＜実施例４＞
（上記式（Ａ−１）で表されるジアミン化合物と３，３’，４，４’−ベンゾフェノンテトラカルボン酸二無水物（以下ＢＴＤＡと称することもある）から得られるポリイミドの製造）
実施例１で得られたジアミン化合物（Ａ−１）２．００g（３．６６ｍｍｏｌ）を脱水Ｎ，Ｎ−ジメチルアセトアミド７．９ｇ中に溶解した。次いで、ＢＴＤＡ１．１８ｇ（３．６６ｍｍｏｌ）をゆっくり加えて、室温で１６時間反応させ、上記式（２）で表される繰り返し単位を有するポリアミック酸を合成した。ポリアミック酸の重量平均分子量（Ｍｗ）は、１１３，２７５であった。次いで、Ｎ，Ｎ−ジメチルアセトアミド４．８ｇを加えることでポリアミック酸溶液を希釈した後、１時間撹拌した。得られたポリアミック酸溶液をガラス板上に塗布した後、１５０℃で１時間、２５０℃で１時間加熱して上記式（３）で表される繰り返し単位を有するポリイミドの薄膜を得た。薄膜の膜厚は約２３μｍであった。  
【０１０１】
＜実施例５＞
（上記式（Ａ−２）で表されるジアミン化合物とＢＴＤＡから得られるポリイミドの製造）
実施例１で得られたジアミン化合物（Ａ−２）２．００g（３．６６ｍｍｏｌ）を脱水Ｎ，Ｎ−ジメチルアセトアミド７．９ｇ中に溶解した。次いでＢＴＤＡ１．１８ｇ（３．６６ｍｍｏｌ）をゆっくり加えて、室温で１６時間反応させ、上記式（２）で表される繰り返し単位を有するポリアミック酸を合成した。ポリアミック酸の重量平均分子量（Ｍｗ）は、２１，６２８であった。次いで、Ｎ，Ｎ−ジメチルアセトアミド４．８ｇを加えることでポリアミック酸溶液を希釈した後、１時間撹拌した。得られたポリアミック酸溶液をガラス板上に塗布した後、１５０℃で１時間、２５０℃で１時間加熱して上記式（３）で表される繰り返し単位を有するポリイミドの薄膜を得た。薄膜の膜厚は約２８μｍであった。
【０１０２】
＜実施例６＞
（上記式（Ａ−３）で表されるジアミン化合物とＢＴＤＡから得られるポリイミドの製造）
実施例１で得られたジアミン化合物（Ａ−３）２．００g（３．３２ｍｍｏｌ）を脱水Ｎ ，Ｎ−ジメチルアセトアミド７．９ｇ中に溶解した。次いで、ＢＴＤＡ１．０７ｇ（３．３２ｍｍｏｌ）をゆっくり加えて、室温で１６時間反応させ、上記式（２）で表される繰り返し単位を有するポリアミック酸を合成した。ポリアミック酸の重量平均分子量（Ｍｗ）は、２３，１４４であった。次いで、Ｎ，Ｎ−ジメチルアセトアミド４．８ｇを加えることでポリアミック酸溶液を希釈した後、１時間撹拌した。得られたポリアミック酸溶液をガラス板上に塗布した後、１５０℃で１時間、２５０℃で１時間加熱して上記式（３）で表される繰り返し単位を有するポリイミドの薄膜を得た。薄膜の膜厚は約２７μｍであった。  
【０１０３】
＜比較例１＞
（９，９−ビス（４−アミノフェニル）フルオレン（ＢＡＰＦ）とＢＴＤＡから得られるポリイミドの製造）
ＢＡＰＦ２．００g（５．７４ｍｍｏｌ）を脱水Ｎ，Ｎ−ジメチルアセトアミド９．５ｇ中に溶解した。次いで、ＢＴＤＡ１．８４ｇ（５．７４ｍｍｏｌ）をゆっくり加えて、室温で１６時間反応させポリアミック酸を合成した。ポリアミック酸の重量平均分子量（Ｍｗ）は７９，９５４であった。次いで、Ｎ，Ｎ−ジメチルアセトアミド５．９ｇを加えることでポリアミック酸溶液を希釈した後、１時間撹拌した。得られたポリアミック酸溶液をガラス板上に塗布した後、１５０℃で１時間、２５０℃で１時間加熱したが、製膜できずポリイミドフィルムは得られなかった。
【０１０４】
＜実施例７＞
（上記式（Ａ−１）で表されるジアミン化合物と３，３’，４，４’―ビフェニルテトラカルボン酸二無水物（以下ＢＰＤＡと称することもある）から得られるポリイミドの製造）
実施例１で得られたジアミン化合物（Ａ−１）１．００g（１．８３ｍｍｏｌ）をＮ，Ｎ−ジメチルアセトアミド３．８ｇ中に溶解した。次いで、ＢＰＤＡ０．５４ｇ（１．８３ｍｍｏｌ）をゆっくり加えて、室温で１６時間反応させ上記式（２）で表される繰り返し単位を有するポリアミック酸を合成した。ポリアミック酸の重量平均分子量（Ｍｗ）は、２５６，９８７であった。次いで、Ｎ，Ｎ−ジメチルアセトアミド２．４ｇを加えることでポリアミック酸溶液を希釈した後、１時間撹拌した。得られたポリアミック酸溶液をガラス板上に塗布した後、１５０℃で１時間、２５０℃で１時間加熱して上記式（３）で表される繰り返し単位を有するポリイミドの薄膜を得た。薄膜の膜厚は約２５μｍであった。
【０１０５】
＜比較例２＞
（９，９−ビス（４−アミノフェニル）フルオレン（ＢＡＰＦ）とＢＰＤＡから得られるポリイミドの製造）
ＢＡＰＦ２．００g（５．７４ｍｍｏｌ）をＮ，Ｎ−ジメチルアセトアミド９．１ｇ中に溶解した。次いで、ＢＰＤＡ１．６９ｇ（５．７４ｍｍｏｌ）をゆっくり加えて、室温で１６時間反応させポリアミック酸を合成した。ポリアミック酸の重量平均分子量（Ｍｗ）は、１２８，１５１であった。次いで、Ｎ ，Ｎ−ジメチルアセトアミド５．７ｇを加えることでポリアミック酸溶液を希釈した後、１時間撹拌した。得られたポリアミック酸溶液をガラス板上に塗布した後、１５０℃で１時間、２５０℃で１時間加熱したが、製膜できずポリイミドフィルムは得られなかった。
【０１０６】
以上の通り、フルオレン骨格を有するジアミンとして良く知られる９，９−ビス（４−アミノフェニル）フルオレン（ＢＡＰＦ）と酸二無水物から得られるポリイミドは脆く、製膜することができなかった一方、本発明の上記式（１）で表されるジアミン化合物と酸二無水物から得られるポリイミドは製膜が可能であった。
【０１０７】
（２）本発明の上記式（１）で表されるジアミン化合物及び他のジアミン化合物と酸二無水物から得られるポリアミック酸及びポリイミドの製造例
【０１０８】
＜実施例８＞
（上記式（Ａ−１）で表されるジアミン化合物及び４，４’−ジアミノジフェニルエーテル（以下４,４’−ＤＰＥと称することもある）、並びにＢＴＤＡから得られるポリイミドの製造）
ジアミン化合物（Ａ−１）４．００g（７．３２ｍｍｏｌ）、４,４’−ＤＰＥ１．４７g（７．３２ｍｍｏｌ）をＮ，Ｎ−ジメチルアセトアミド２５．２ｇ中に溶解した。次いでＢＴＤＡ４．７２ｇ（１４．６４ｍｍｏｌ）をゆっくり加えて、室温で１６時間反応させ上記式（２）で表される繰り返し単位を有するポリアミック酸を合成した。ポリアミック酸の重量平均分子量（Ｍｗ）は、２４，３２９であった。次いで、Ｎ，Ｎ−ジメチルアセトアミド１５．６ｇを加えることでポリアミック酸溶液を希釈した後、１時間撹拌した。得られたポリアミック酸溶液をガラス板上に塗布した後、１５０℃で１時間、２５０℃で１時間加熱して上記式（３）で表される繰り返し単位を有するポリイミドの薄膜を得た。薄膜の膜厚は約２４μｍであった。以下表１に、得られたポリイミド薄膜の引張強度、ガラス転移温度（Ｔｇ）、屈折率、全光線透過度の測定結果を示す。
【０１０９】
＜実施例９＞
（上記式（Ａ−３）で表されるジアミン化合物及び４,４’−ＤＰＥ、並びにＢＴＤＡから得られるポリイミドの製造）
ジアミン化合物（Ａ−３）４．００g（６．６４ｍｍｏｌ）、４,４’−ＤＰＥ１．３３g（６．６４ｍｍｏｌ）をＮ，Ｎ−ジメチルアセトアミド２３．８ｇ中に溶解した。次いでＢＴＤＡ４．２８ｇ（１３．２８ｍｍｏｌ）をゆっくり加えて、室温で１６時間反応させ上記式（２）で表される繰り返し単位を有するポリアミック酸を合成した。ポリアミック酸の重量平均分子量（Ｍｗ）は、２０，６１４であった。次いで、Ｎ，Ｎ−ジメチルアセトアミド１４．６ｇを加えることでポリアミック酸溶液を希釈した後、１時間撹拌した。得られたポリアミック酸溶液をガラス板上に塗布した後、１５０℃で１時間、２５０℃で１時間加熱して上記式（３）で表される繰り返し単位を有するポリイミドの薄膜を得た。薄膜の膜厚は約２２μｍであった。以下表１に、得られたポリイミド薄膜の引張強度、ガラス転移温度（Ｔｇ）、屈折率、全光線透過度の測定結果を示す。
【０１１０】
＜比較例３＞
（９，９−ビス（４−アミノフェニル）フルオレン（ＢＡＰＦ）及び４,４’−ＤＰＥ、並びにＢＴＤＡから得られるポリイミドの製造）
ＢＡＰＦ４．００g（１１．４８ｍｍｏｌ）、４,４’−ＤＰＥ２．３０g（１１．４８ｍｍｏｌ）をＮ ，Ｎ−ジメチルアセトアミド３３．９ｇ中に溶解した。次いでＢＴＤＡ７．４０ｇ（２２．９６ｍｍｏｌ）をゆっくり加えて、室温で１６時間反応させポリアミック酸を合成した。ポリアミック酸の重量平均分子量（Ｍｗ）は、３３，６１１であった。次いで、Ｎ，Ｎ−ジメチルアセトアミド２０．９ｇを加えることでポリアミック酸溶液を希釈した後、１時間撹拌した。得られたポリアミック酸溶液をガラス板上に塗布した後、１５０℃で１時間、２５０℃で１時間加熱してポリイミドの薄膜を得た。薄膜の膜厚は約２０μｍであった。以下表１に、得られたポリイミド薄膜の引張強度、ガラス転移温度（Ｔｇ）、屈折率、全光線透過度の測定結果を示す。
【０１１１】
＜実施例１０＞
（上記式（Ａ−３）で表されるジアミン化合物及び４,４’−ＤＰＥ、並びに４,４’−オキシジフタル酸二無水物（以下ＯＤＰＡと称することもある）から得られるポリイミドの製造）
ジアミン化合物（Ａ−３）４．００g（６．６４ｍｍｏｌ）をＮ，Ｎ−ジメチルアセトアミド２３．４ｇ中に溶解後、ＯＤＰＡ４．１２ｇ（１３．２８ｍｍｏｌ）をゆっくり加えて、１５℃で１時間反応させた。次いで、４,４’−ＤＰＥ１．３３g（６．６４ｍｍｏｌ）をゆっくり加え、１５℃で１時間反応後、室温で１６時間反応させ上記式（２）で表される繰り返し単位を有するポリアミック酸を合成した。ポリアミック酸の重量平均分子量（Ｍｗ）は、４２，６７４であった。次いで、Ｎ，Ｎ−ジメチルアセトアミド１４．４ｇを加えることでポリアミック酸溶液を希釈した後、１時間撹拌した。得られたポリアミック酸溶液をガラス板上に塗布した後、１５０℃で１時間、２５０℃で１時間加熱して上記式（３）で表される繰り返し単位を有するポリイミドの薄膜を得た。薄膜の膜厚は約２６μｍであった。以下表１に、得られたポリイミド薄膜の引張強度、ガラス転移温度（Ｔｇ）、屈折率、全光線透過度の測定結果を示す。
【０１１２】
＜実施例１１＞
（上記式（Ａ−３）で表されるジアミン化合物及び１，３−ビス（３−アミノフェノキシ）ベンゼン（以下ＡＰＢと称することもある）、並びにＯＤＰＡから得られるポリイミドの製造）
ジアミン化合物（Ａ−３）４．００g（６．６４ｍｍｏｌ）をＮ，Ｎ−ジメチルアセトアミド２４．９ｇ中に溶解後、ＯＤＰＡ４．１２ｇ（１３．２８ｍｍｏｌ）をゆっくり加えて、１５℃で１時間反応させた。次いで、ＡＰＢ１．９４g（６．６４ｍｍｏｌ）をゆっくり加え、１５℃で１時間反応後、室温で１６時間反応させ上記式（２）で表される繰り返し単位を有するポリアミック酸を合成した。ポリアミック酸の重量平均分子量（Ｍｗ）は、２９，９４３であった。次いで、Ｎ，Ｎ−ジメチルアセトアミド１５．３ｇを加えることでポリアミック酸溶液を希釈した後、１時間撹拌した。得られたポリアミック酸溶液をガラス板上に塗布した後、１５０℃で１時間、２５０℃で１時間加熱して上記式（３）で表される繰り返し単位を有するポリイミドの薄膜を得た。薄膜の膜厚は約２３μｍであった。以下表１に、得られたポリイミド薄膜の引張強度、ガラス転移温度（Ｔｇ）、屈折率、全光線透過度の測定結果を示す。  
【０１１３】
＜実施例１２＞
（上記式（Ａ−３）で表されるジアミン化合物及び４，４’−メチレンビス（４−シクロヘキシルアミン）（以下４，４’−ＤＣＨＭと称することもある）、並びにＯＤＰＡから得られるポリイミドの製造）  
ジアミン化合物（Ａ−３）４．００g（６．６４ｍｍｏｌ）をＮ，Ｎ−ジメチルアセトアミド２４．９ｇ中に溶解後、ＯＤＰＡ４．１２ｇ（１３．２８ｍｍｏｌ）をゆっくり加えて、１５℃で１時間反応させた。次いで、４，４’−ＤＣＨＭ１３．９７g（６．６４ｍｍｏｌ）をゆっくり加え、１５℃で１時間反応後、室温で１６時間反応させ上記式（２）で表される繰り返し単位を有するポリアミック酸を合成した。ポリアミック酸の重量平均分子量（Ｍｗ）は、３４,８２４であった。次いで、Ｎ，Ｎ−ジメチルアセトアミド１５．３ｇを加えることでポリアミック酸溶液を希釈した後、１時間撹拌した。得られたポリアミック酸溶液をガラス板上に塗布した後、１５０℃で１時間、２５０℃で１時間加熱して上記式（３）で表される繰り返し単位を有するポリイミドの薄膜を得た。薄膜の膜厚は約２０μｍであった。以下表１に、得られたポリイミド薄膜の引張強度、ガラス転移温度（Ｔｇ）、屈折率、全光線透過度の測定結果を示す。
【０１１４】
＜比較例４＞
（９，９−ビス（４−アミノフェニル）フルオレン（ＢＡＰＦ）及び４，４’−ＤＣＨＭ、並びにＯＤＰＡから得られるポリイミドの製造）
ＢＡＰＦ４．００g（１１．４８ｍｍｏｌ）をＮ，Ｎ−ジメチルアセトアミド３５．８ｇ中に溶解後、ＯＤＰＡ７．１２ｇ（２２．９６ｍｍｏｌ）をゆっくり加えて、１５℃で１時間反応させた。次いで、４，４’−ＤＣＨＭ２４．１５g（１１．４８ｍｍｏｌ）をゆっくり加え、１５℃で１時間反応後、室温で累計１６時間反応させ上記式（２）で表される繰り返し単位を有するポリアミック酸を合成した。ポリアミック酸の重量平均分子量（Ｍｗ）は、３２,３４３であった。次いで、Ｎ，Ｎ−ジメチルアセトアミド２２．１ｇを加えることでポリアミック酸溶液を希釈した後、１時間撹拌した。得られたポリアミック酸溶液をガラス板上に塗布した後、１５０℃で１時間、２５０℃で１時間加熱してポリイミドの薄膜を得た。薄膜の膜厚は約２０μｍであった。以下表１に、得られたポリイミド薄膜の引張強度、ガラス転移温度（Ｔｇ）、屈折率、全光線透過度の測定結果を示す。
【０１１５】
【表１】
0006635506.tif 000022
【０１１６】
以上の通り、本発明の上記式（１）で表されるジアミン化合物を第１のジアミン成分として用いたポリイミドは、公知の９，９−ビス（４−アミノフェニル）フルオレン（ＢＡＰＦ）を第１のアミン成分として用いたポリイミドに比べ引張強度が大幅に向上することから、ＢＡＰＦを第１のアミン成分として用いたポリイミドに比べ柔軟となることが明らかである。
【０１１７】
併せて、本発明の上記式（１）で表されるジアミン化合物を第１のジアミン成分として用いると、得られるポリイミドの屈折率・透過率が十分に高く、特に光学材料として好適に用いることができる。特に、上記式（１）で表されるジアミン化合物の中でも、エステル結合を有する式（Ａ−３）で表されるジアミン化合物を第１のアミン成分として用いた場合、得られるポリイミドの屈折率が、高屈折率なポリイミドとして知られるＢＡＰＦを第１のアミン成分として用いたポリイミドと同等となることが判明した。
【図１】
0006635506.tif 000025
【図２】
0006635506.tif 000026
【図３】
0006635506.tif 000027